УЛУЧШЕННЫЕ СЕЛЕКТИВНЫЕ КАТАЛИЗАТОРЫ АММОКСИДИРОВАНИЯ

1. Каталитическая композиция, содержащая комплекс оксидов металлов, причем относительные отношения перечисленных элементов в указанном катализаторе представлены следующей формулой:
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и менее чем приблизительно 10 частей на миллион свинца;
G представляет собой по меньшей мере один элемент, выбранный из группы, состоящей из серебра, золота, рутения, родия, палладия, осмия, иридия, платины и ртути; и
а, b, с, d, е, f, g, h и х представляют собой, соответственно, атомные отношения висмута (Bi), железа (Fe), A, D, Е, F, G, церия (Се) и кислорода (О) относительно «m» атомов молибдена (Мо), где
а составляет от 0,05 до 7,
b составляет от 0,1 до 7,
с составляет от 0,01 до 5,
d составляет от 0,1 до 12,
е составляет от 0 до 5,
f составляет от 0 до 5,
g составляет от 0 до 0,2,
h составляет от 0,01 до 5,
m составляет от 10 до 15, а
х представляет собой число атомов кислорода, требуемое для удовлетворения валентных требований других присутствующих составляющих элементов;
причем 0,45≤a/h<1,5 и 0,3≤(a+h)/d.
2. Каталитическая композиция по п. 1, в которой 0,65≤a/h<1,5.
3. Каталитическая композиция по п. 1, в которой 0,7≤a/h<1,5.
4. Каталитическая композиция по п. 1, в которой 0,8≤a/h<1,5.
5. Каталитическая композиция по п. 1, в которой 0,90≤a/h<1,5.
6. Каталитическая композиция по п. 1, в которой 0,45≤a/h<1,5 и 0,8≤h/b≤5.
7. Каталитическая композиция по п. 1, в которой 0,45≤a/h<1,5 и 0,8≤h/b≤5.
8. Каталитическая композиция по п. 1, в которой 0,65≤a/h<1,5 и 0,8≤h/b≤5.
9. Каталитическая композиция по п. 1, в которой 0,7≤a/h<1,5 и 0,8≤h/b≤5.
10. Каталитическая композиция по п. 1, в которой 0,8≤a/h<1,5 и 0,8≤h/b≤5.
11. Каталитическая композиция по п. 1, в которой 0,90≤a/h<1,5 и 0,8≤h/b≤5.
12. Каталитическая композиция по п. 1, в которой 0,90≤a/h≤1,2.
13. Каталитическая композиция по п. 1, в которой 0,90≤a/h≤1,2 и 0,8≤h/b≤5.
14. Способ конверсии олефина, выбранного из группы, состоящей из пропилена, изобутилена или их смесей, в акрилонитрил, метакрилонитрил и их смеси, соответственно, путем проведения реакции в паровой фазе при повышенной температуре и давлении указанного олефина с содержащим молекулярный кислород газом и аммиаком в присутствии катализатора, причем относительные отношения перечисленных элементов в указанном катализаторе представлены следующей формулой:
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и менее чем приблизительно 10 частей на миллион свинца;
G представляет собой по меньшей мере один элемент, выбранный из группы, состоящей из серебра, золота, рутения, родия, палладия, осмия, иридия, платины и ртути; и
а, b, с, d, е, f, g, h и х представляют собой, соответственно, атомные отношения висмута (Bi), железа (Fe), A, D, Е, F, G, церия (Се) и кислорода (О) относительно «m» атомов молибдена (Мо), где
а составляет от 0,05 до 7,
b составляет от 0,1 до 7,
с составляет от 0,01 до 5,
d составляет от 0,1 до 12,
е составляет от 0 до 5,
f составляет от 0 до 5,
g составляет от 0 до 0,2,
h составляет от 0,01 до 5,
m составляет от 10 до 15, а
х представляет собой число атомов кислорода, требуемое для удовлетворения валентных требований других присутствующих составляющих элементов;
причем 0,45≤a/h<1,5 и 0,3≤(a+h)/d.
15. Способ конверсии олефина, выбранного из группы, состоящей из пропилена, изобутилена или их смесей, в акролеин/акриловую кислоту, метакролеин/метакриловую кислоту и их смеси, соответственно, путем проведения реакции в паровой фазе при повышенной температуре и давлении указанного олефина с содержащим молекулярный кислород газом в присутствии катализатора, причем относительные отношения
перечисленных элементов в указанном катализаторе представлены следующей формулой:
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и менее чем приблизительно 10 частей на миллион свинца;
G представляет собой по меньшей мере один элемент, выбранный из группы, состоящей из серебра, золота, рутения, родия, палладия, осмия, иридия, платины и ртути; и
а, b, с, d, е, f, g, h и х представляют собой, соответственно, атомные отношения висмута (Bi), железа (Fe), A, D, Е, F, G, церия (Се) и кислорода (О) относительно «m» атомов молибдена (Мо), где
а составляет от 0,05 до 7,
b составляет от 0,1 до 7,
с составляет от 0,01 до 5,
d составляет от 0,1 до 12,
е составляет от 0 до 5,
f составляет от 0 до 5,
g составляет от 0 до 0,2,
h составляет от 0,01 до 5,
m составляет от 10 до 15, а
х представляет собой число атомов кислорода, требуемое для удовлетворения валентных требований других присутствующих составляющих элементов;
причем 0,45≤a/h<1,5 и 0,3≤(a+h)/d.
16. Каталитическая композиция, содержащая комплекс оксидов металлов, причем относительные отношения перечисленных элементов в указанном катализаторе представлены следующей формулой:
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, с, d, е, f, g, h и х представляют собой, соответственно, атомные отношения висмута (Bi), железа (Fe), A, D, Е, F, G, церия (Се) и кислорода (О) относительно «m» атомов молибдена (Мо), где
а составляет от 0,05 до 7,
b составляет от 0,1 до 7,
с составляет от 0,01 до 5,
d составляет от 0,1 до 12,
е составляет от 0 до 5,
f составляет от 0 до 5,
g составляет от 0 до 0,2,
h составляет от 0,01 до 5,
m составляет от 10 до 15, а
х представляет собой число атомов кислорода, требуемое для удовлетворения валентных требований других присутствующих составляющих элементов;
причем 0,45≤a/h<1,5 и 0,3≤(a+h)/d≤0,4.
17. Каталитическая композиция, содержащая комплекс оксидов металлов, причем относительные отношения перечисленных элементов в указанном катализаторе представлены следующей формулой:
где А представляет собой по меньшей мере один элемент, выбранный из группы, состоящей из натрия, калия, рубидия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, с, d, е, f, g, h и х представляют собой, соответственно, атомные отношения висмута (Bi), железа (Fe), A, D, Е, F, G, церия (Се) и кислорода (О) относительно «m» атомов молибдена (Мо), где
а составляет от 0,05 до 7,
b составляет от 0,1 до 7,
с составляет от 0,01 до 5,
d составляет от 0,1 до 12,
е составляет от 0 до 5,
f составляет от 0 до 5,
g составляет от 0 до 0,2,
h составляет от 0,01 до 5,
m составляет от 10 до 15, а
х представляет собой число атомов кислорода, требуемое для удовлетворения валентных требований других присутствующих составляющих элементов;
причем 0,7≤a/h<1,5 и 0,3≤(a+h)/d.